(57)【要約】【課題】硬質被覆層がすぐれた耐チッピング性と耐摩耗性を発揮する表面被覆切削工具を提供する。【解決手段】硬質被覆層の最外層として、組成式：（Ｔｉ１−ｘＡｌｘ）Ｎで表されるＴｉＡｌＮ層が形成され、Ａｌの平均含有割合ｘavg（原子比）は０．７０≦ｘavg≦０．９０を満足し、ＴｉＡｌＮ層は立方晶構造を主体とする柱状組織の結晶粒から構成され、すくい面および切れ刃稜線のＴｉＡｌＮ層表面は、すくい面の法線に対して３０〜６０度の投射角度でブラスト処理を施されることにより、切れ刃稜線の最外層の面粗さＲａが０．２５μｍ以下およびすくい面の最外層の面粗さＲａが０．３０μｍ以下となるように平滑化されている表面被覆切削工具。【選択図】なし【特許請求の範囲】
【請求項１】
炭化タングステン基超硬合金または炭窒化チタン基サーメットからなる工具基体の表面に、硬質被覆層が形成されている表面被覆切削工具において、
（ａ）前記硬質被覆層は、最外層として、少なくとも１．５〜１５μｍの平均層厚を有するＴｉとＡｌの複合窒化物層が形成されており、
（ｂ）前記ＴｉとＡｌの複合窒化物層を、
組成式：（Ｔｉ１−ｘＡｌｘ）Ｎで表した場合、ＡｌのＴｉとＡｌの合量に占める平均含有割合ｘavg（但し、ｘavgは原子比）は、０．７０≦ｘavg≦０．９０を満足し、
（ｃ）前記ＴｉとＡｌの複合窒化物層は、柱状組織を有し、また、ＮａＣｌ型の面心立方構造を主体とするＴｉとＡｌの複合窒化物から構成され、
（ｄ）すくい面の前記ＴｉとＡｌの複合窒化物層の表面の面粗さＲａは０．３０μｍ以下、また、切れ刃稜線の前記ＴｉとＡｌの複合窒化物層の表面の面粗さＲａは０．２５μｍ以下であることを特徴とする表面被覆切削工具。
【請求項２】
前記工具基体と前記最外層の間に、Ｔｉの炭化物層、窒化物層、炭窒化物層、炭酸化物層および炭窒酸化物層のうちの１層または２層以上のＴｉ化合物層からなる下部層が、０．１〜２０μｍの合計平均層厚で形成されていることを特徴とする請求項１に記載の表面被覆切削工具。
【請求項３】
請求項１または２に記載の表面被覆切削工具の製造方法において、前記工具基体に、最外層である前記ＴｉとＡｌの複合窒化物層を化学蒸着法で形成した後、すくい面の法線に対して３０〜６０度の投射角度でブラスト処理液を投射し、切れ刃稜線の最外層の面粗さＲａが０．２５μｍ以下およびすくい面の最外層の面粗さＲａが０．３０μｍ以下となるように平滑化することを特徴とする請求項１または２に記載の表面被覆切削工具の製造方法。
【発明の詳細な説明】
【技術分野】
【０００１】
本発明は、高能率の高速または高送り条件による鋼の切削加工において、硬質被覆層がすぐれた耐チッピング性を備え、長期の使用に亘ってすぐれた耐摩耗性を発揮する表面被覆切削工具（以下、被覆工具という）およびその製造方法に関するものである。
【背景技術】
【０００２】
従来、一般に、炭化タングステン（以下、ＷＣで示す）基超硬合金、炭窒化チタン（以下、ＴｉＣＮで示す）基サーメットあるいは立方晶窒化ホウ素（以下、ｃＢＮで示す）基超高圧焼結体で構成された工具基体（以下、これらを総称して工具基体という）の表面に、硬質被覆層として、Ｔｉ−Ａｌ系の複合窒化物層を物理蒸着法により被覆形成した被覆工具が知られており、これらは、すぐれた耐摩耗性を発揮することが知られている。
ただ、前記従来のＴｉ−Ａｌ系の複合窒化物層を被覆形成した被覆工具は、比較的耐摩耗性にすぐれるものの、高速または高送り切削条件で用いた場合にチッピング等の異常損耗を発生しやすい。
そこで、硬質被覆層の改善についての種々の提案がなされており、例えば、Ｔｉ−Ａｌ系の複合窒化物層からなる硬質被覆層を化学蒸着法で形成することで、組成式：（Ｔｉ１−ｘＡｌｘ）Ｎにおいて、Ａｌの含有割合ｘを、０．９程度にまで高める技術も提案されている。
【０００３】
例えば、特許文献１には、ＴｉＣｌ４、ＡｌＣｌ３、ＮＨ３の混合反応ガス中で、６５０〜９００℃の温度範囲において化学蒸着を行うことにより、Ａｌの含有割合ｘの値が０．６５〜０．９５である（Ｔｉ１−ｘＡｌｘ）Ｎ層を蒸着形成できることが記載されているが、この文献では、この（Ｔｉ１−ｘＡｌｘ）Ｎ層の上にさらにＡｌ２Ｏ３層を被覆し、これによって断熱効果を高めることを目的としており、Ａｌの含有割合ｘの値を０．６５〜０．９５まで高めた（Ｔｉ１−ｘＡｌｘ）Ｎ層の形成によって、切削性能にどのような影響を及ぼしているかについては明らかにされていない。
【０００４】
また、例えば、特許文献２には、ＴｉＣＮ層、Ａｌ２Ｏ３層を内層として、その上に、化学蒸着法により、立方晶構造あるいは六方晶構造を含む立方晶構造の（Ｔｉ１−ｘＡｌｘ）Ｎ層（ただし、原子比で、ｘは０．６５〜０．９０）を外層として被覆するとともに該外層に１００〜１１００ＭＰａの圧縮応力を付与することにより、被覆工具の耐熱性と疲労強度を改善することが提案されている。
【０００５】
さらに、特許文献３には、硬質被覆層として、組成式：（Ｔｉ１−ｘＡｌｘ）（ＣｙＮ１−ｙ）で表される複合窒化物または複合炭窒化物層を少なくとも含み被覆工具において、Ａｌの平均含有割合ｘavgおよびＣの平均含有割合ｙavgを、それぞれ原子比で、０．６０≦ｘavg≦０．９５、０≦ｙavg≦０．００５とし、また、複合窒化物または複合炭窒化物層を構成する立方晶構造を有する結晶粒内に所定の結晶粒内平均方位差および傾斜角度数分布を形成することにより、耐チッピング性、耐欠損性を改善することが提案されている。
【先行技術文献】
【特許文献】
【０００６】
【特許文献１】特表２０１１−５１６７２２号公報
【特許文献２】特表２０１１−５１３５９４号公報
【特許文献３】特開２０１６−５８６３号公報
【発明の概要】
【発明が解決しようとする課題】
【０００７】
近年の切削加工における省力化および省エネ化の要求は強く、これに伴い、切削加工は一段と高速化、高能率化の傾向にあり、被覆工具には、より一層、耐チッピング性、耐欠損性、耐剥離性等の耐異常損傷性が求められるとともに、長期の使用に亘ってのすぐれた耐摩耗性が求められている。
しかし、前記特許文献１に記載されている化学蒸着法で蒸着形成した（Ｔｉ１−ｘＡｌｘ）Ｎ層については、Ａｌの含有割合ｘを高めることができ、また、立方晶構造を形成させることができることから、所定の硬さを有し耐摩耗性にすぐれた硬質被覆層が得られるものの、工具基体との密着強度は十分でなく、また、靭性に劣るという課題があった。
また、前記特許文献２に記載されている被覆工具は、所定の硬さを有し耐摩耗性にはすぐれるものの、靭性に劣ることから、合金鋼の高速断続切削加工等に供した場合には、チッピング、欠損、剥離等の異常損傷が発生しやすく、満足できる切削性能を発揮するとは言えないという課題があった。
さらに、前記特許文献３に記載されている被覆工具においては、耐摩耗性は満足できるものであるが、高能率の高速または高送り条件による鋼の切削加工においては、チッピング、欠損等の異常損傷の発生抑制が十分ではないという課題があった。
【課題を解決するための手段】
【０００８】
そこで、本発明は、高能率の高速または高送り条件による鋼の切削加工に供した場合であっても、すぐれた耐チッピング性を備え、長期の使用に亘ってすぐれた耐摩耗性を発揮する被覆工具を提供することおよびその製造方法を提供することを目的とする。
【０００９】
本発明者は、少なくともＴｉとＡｌの複合窒化物（以下、「ＴｉＡｌＮ」あるいは「（Ｔｉ１−ｘＡｌｘ）Ｎ」で示すことがある）を含む硬質被覆層を化学蒸着法で形成した被覆工具の耐チッピング性と耐摩耗性の向上を図るべく、鋭意研究を重ねたところ、次のような知見を得た。
【００１０】
まず、硬質被覆層を構成するＴｉＡｌＮ層を特定の成膜法からなる化学蒸着によって形成することにより、ＴｉＡｌＮ層の成分組成を、組成式：（Ｔｉ１−ｘＡｌｘ）Ｎで表した場合、ＡｌのＴｉとＡｌの合量に占める平均含有割合ｘavg（但し、ｘavgは原子比）を、０．７０≦ｘavg≦０．９０まで高めることができ、しかも、Ａｌの平均含有割合ｘavgが高いにもかかわらず、ＴｉＡｌＮ層をＮａＣｌ型の面心立方構造として形成し得ること、さらに、ＴｉＡｌＮ層の組織を層厚方向に平行な方向にのびる柱状組織として形成し得ることを見出した。
そして、ＴｉＡｌＮ層の前記高Ａｌ含有割合、結晶構造及び結晶組織によって、ＴｉＡｌＮ層の硬さ向上することができ、その結果、耐摩耗性の向上が図られることを見出した。      
【００１１】
さらに、本発明者は、前記硬質被覆層を有する被覆工具において、切れ刃稜線とすくい面にブラスト処理を施し、切刃稜線とすくい面の表面粗さＲａを低下させ表面平滑化を図ることにより、破壊の起点となる、皮膜最表面の柱状粒子間に存在する凹部を除去することができ、その結果、被覆工具の耐チッピング性を向上させ得ることを見出したのである。
【００１２】
したがって、硬質被覆層として、前記の高Ａｌ含有割合、結晶構造及び結晶組織を備え、さらに、表面平滑性の高い切れ刃稜線とすくい面を有するＴｉＡｌＮ層を少なくとも形成した本発明の被覆工具は、高能率の高速または高送り条件による鋼の切削加工に供した場合であっても、すぐれた耐チッピング性、耐摩耗性を発揮するのである。
【００１３】
本発明は、前記知見に基づいてなされたものであって、
「（１）  炭化タングステン基超硬合金または炭窒化チタン基サーメットからなる工具基体の表面に、硬質被覆層が形成されている表面被覆切削工具において、
（ａ）前記硬質被覆層は、最外層として、少なくとも１．５〜１５μｍの平均層厚を有するＴｉとＡｌの複合窒化物層が形成されており、
（ｂ）前記ＴｉとＡｌの複合窒化物層を、
組成式：（Ｔｉ１−ｘＡｌｘ）Ｎで表した場合、ＡｌのＴｉとＡｌの合量に占める平均含有割合ｘavg（但し、ｘavgは原子比）は、０．７０≦ｘavg≦０．９０を満足し、
（ｃ）前記ＴｉとＡｌの複合窒化物層は、柱状組織を有し、また、ＮａＣｌ型の面心立方構造を主体とするＴｉとＡｌの複合窒化物から構成され、
（ｄ）すくい面の前記ＴｉとＡｌの複合窒化物層の表面の面粗さＲａは０．３０μｍ以下、また、切れ刃稜線の前記ＴｉとＡｌの複合窒化物層の表面の面粗さＲａは０．２５μｍ以下であることを特徴とする表面被覆切削工具。
（２）前記工具基体と前記最外層の間に、Ｔｉの炭化物層、窒化物層、炭窒化物層、炭酸化物層および炭窒酸化物層のうちの１層または２層以上のＴｉ化合物層からなる下部層が、０．１〜２０μｍの合計平均層厚で形成されていることを特徴とする前記（１）に記載の表面被覆切削工具。
（３）前記（１）または（２）に記載の表面被覆切削工具の製造方法において、前記工具基体に、最外層である前記ＴｉとＡｌの複合窒化物層を化学蒸着法で形成した後、すくい面に対して３０〜６０度の投射角度でブラスト処理液を投射し、切れ刃稜線の最外層の面粗さＲａが０．２５μｍ以下およびすくい面の最外層の面粗さＲａが０．３０μｍ以下となるように平滑化することを特徴とする前記（１）または（２）に記載の表面被覆切削工具の製造方法。」  
に特徴を有するものである。
【００１４】
本発明について、以下に詳細に説明する。
【００１５】
硬質被覆層の最外層を構成するＴｉＡｌＮ層の平均層厚：
本発明の硬質被覆層の最外層は、化学蒸着された組成式：（Ｔｉ１−ｘＡｌｘ）Ｎで表されるＴｉＡｌＮ層（ただし、前記組成式において、ＡｌのＴｉとＡｌの合量に占める平均含有割合ｘavgは、原子比で０．７０≦ｘavg≦０．９０を満足する）からなる。
このＴｉＡｌＮ層は、硬さが高く、すぐれた耐摩耗性を有するが、特に平均層厚が１．５〜１５μｍのとき、その効果が際立って発揮される。その理由は、平均層厚が１．５μｍ未満では、層厚が薄いため長期の使用に亘っての耐摩耗性を十分確保することができず、一方、その平均層厚が１５μｍを越えると、ＴｉＡｌＮ層の結晶粒が粗大化し易くなり、チッピングを発生しやすくなる。
したがって、その平均層厚を１．５〜１５μｍと定めた。
【００１６】
硬質被覆層の最外層を構成するＴｉＡｌＮ層の組成：
最外層を構成するＴｉＡｌＮ層は、ＡｌのＴｉとＡｌの合量に占める平均含有割合ｘavgは、原子比で０．７０≦ｘavg≦０．９０を満足するように定める。
その理由は、Ａｌの平均含有割合ｘavgが０．７０未満であると、ＴｉＡｌＮ層は硬さに劣るため、高能率の高速または高送り条件による鋼の切削加工に供した場合には、耐摩耗性が十分でない。
一方、Ａｌの平均含有割合ｘavgが０．９０を超えると、相対的にＴｉの含有割合が減少するため、脆化を招き、耐チッピング性が低下する。
したがって、Ａｌの平均含有割合ｘavgは、０．７０≦ｘavg≦０．９０と定めた。
【００１７】
硬質被覆層の最外層を構成するＴｉＡｌＮ層の組織と結晶構造：
最外層のＴｉＡｌＮ層は、層厚方向に平行な方向にのびる柱状組織として形成され、また、該層を構成するＴｉＡｌＮ結晶粒は主としてＮａＣｌ型の結晶構造を有する。
最外層のＴｉＡｌＮ層は、靭性にすぐれる柱状組織であって、しかも、硬さにすぐれるＮａＣｌ型の結晶構造を主体とするＴｉＡｌＮ結晶粒で構成され、さらに、切れ刃稜線およびすくい面のそれぞれの最外層は後記するブラスト処理により表面平滑化されることによって、本発明の被覆工具は、靭性および耐摩耗性にすぐれる最外層を備え、その結果、本発明の被覆工具は、高能率の高速または高送り条件による鋼の切削加工において、すぐれた耐チッピング性と耐摩耗性を発揮する。
【００１８】
本発明では、前記最外層のＴｉＡｌＮ層の柱状組織について特に限定するものではないが、最外層の最表面のＴｉＡｌＮ結晶粒について、ＴｉＡｌＮ結晶粒の平均粒子幅を求めた場合、平均粒子幅は１００ｎｍ〜１０００ｎｍであることが好ましい。
これは、平均粒子幅が１００ｎｍ未満では、最外層表面に露出した原子におけるＴｉＡｌＮ結晶粒界に属する原子の占める割合が相対的に大きくなることにより、被削材との反応性が増し、その結果、耐摩耗性が低下傾向を示し、一方、平均粒子幅が１０００ｎｍを超えると最外層全体におけるＴｉＡｌＮ結晶粒界に属する原子の占める割合が相対的に小さくなるため、靭性が低下傾向を示し、耐チッピング性向上効果が低減するからである。
したがって、平均粒子幅は１００ｎｍ〜１０００ｎｍとすることが好ましい。  
なお、本発明でいう平均粒子幅とは、走査型電子顕微鏡を用い最外層の最表面の観察を行い、最外層の最表面に沿って少なくとも１００μｍの長さの線分を描き、その線分長を、該線分と交差する結晶粒界の数で除した値である。
【００１９】
また、工具基体表面に垂直な方向の最外層の縦断面について、工具基体表面に対して垂直な方向（層厚方向）に、ＴｉＡｌＮ結晶粒の平均長さを求めた場合、ＴｉＡｌＮ結晶粒の平均アスペクト比（即ち、平均長さ／平均粒子幅）の値は、２〜２０であることが好ましい。
ＴｉＡｌＮ結晶粒の平均アスペクト比が２未満の場合、十分な柱状組織となっていないため、アスペクト比の小さな等軸結晶の脱落を招き、その結果、十分な耐摩耗性を発揮することができない。
一方、平均アスペクト比が２０を超えると結晶粒そのものの強度を保つ事ができず、かえって、耐チッピング性が低下するため好ましくない。
したがって、平均アスペクト比は２〜２０とすることが好ましい。
なお、本発明でいう平均アスペクト比とは、走査型電子顕微鏡を用い、幅１００μｍ、高さが最外層全体を含む範囲で最外層の縦断面観察を行った際に、各結晶粒について粒子径の最も長い長さを長軸とし該長軸の長さおよび前記長軸と直交する方向の最大長さを求め、長軸の長さを長軸と直交する方向の最大長さで除することにより、各結晶粒のアスペクト比を算出し、算出したアスペクト値を平均することによって求めた平均値を平均アスペクト比という。
【００２０】
ＮａＣｌ型の面心立方構造を主体とするＴｉＡｌＮ層：
本発明のＴｉＡｌＮ層は、ＮａＣｌ型の面心立方構造を有するＴｉＡｌＮ結晶粒を主体として構成するが、微量の他の結晶構造のＴｉＡｌＮ結晶粒の存在は、耐チッピング性、耐摩耗性に特段の悪影響を与えないことから、その含有が許容される。
具体的には、ＴｉＡｌＮ層中に、面積割合で２０％未満の六方晶構造のＴｉＡｌＮ結晶粒が存在しても、耐チッピング性、耐摩耗性に特段の悪影響はないことから、本発明でいう「ＮａＣｌ型の面心立方構造を主体とするＴｉＡｌＮ層」とは、面積割合で、８０％以上のＮａＣｌ型の面心立方構造を有するＴｉＡｌＮ結晶粒が存在するＴｉＡｌＮ層である。
【００２１】
硬質被覆層の最外層を構成するＴｉＡｌＮ層の成膜方法：
本発明のＴｉＡｌＮ層は、例えば、以下の化学蒸着法によって成膜することができる。
用いる化学蒸着反応装置へは、ＮＨ３とＨ２からなるガス群Ａと、ＴｉＣｌ４、ＡｌＣｌ３、Ｎ２、Ｈ２からなるガス群Ｂがおのおの別々のガス供給管から反応装置内へ供給され、ガス群Ａとガス群Ｂの反応装置内への供給は、例えば、一定の周期の時間間隔で、その周期よりも短い時間だけガスが流れるように供給し、ガス群Ａとガス群Ｂのガス供給にはガス供給時間よりも短い時間の位相差が生じるようにして、工具基体表面における反応ガス組成を、（イ）ガス群Ａ、（ロ）ガス群Ａとガス群Ｂの混合ガス、（ハ）ガス群Ｂと時間的に変化させることができる。ちなみに、本発明においては、厳密なガス置換を意図した長時間の排気工程を導入する必要は無い。従って、ガス供給方法としては、例えば、ガス供給は時間的に連続して供給し、かつ、ガス供給口を回転させたり、工具基体を回転させたり、工具基体を往復運動させたりして、工具基体表面における反応ガス組成を、（イ）ガス群Ａを主とする混合ガス、（ロ）ガス群Ａとガス群Ｂの混合ガス、（ハ）ガス群Ｂを主とする混合ガス、と時間的に変化させることでも実現する事が可能である。
工具基体表面に、反応ガス組成（ガス群Ａおよびガス群Ｂを合わせた全体に対する容量％）を、ガス群ＡとしてＮＨ３：０．８〜１．６％、Ｈ２：４５〜５５％、ガス群ＢとしてＡｌＣｌ３：０．５〜０．７％、ＴｉＣｌ４：０．１〜０．３％、Ｎ２：０．０〜１０．０％、Ｈ２：残、反応雰囲気圧力：４．０〜５．０ｋＰａ、反応雰囲気温度：７００〜９００℃、供給周期１〜５秒、１周期当たりのガス供給時間０．１５〜０．２５秒、ガス供給Ａとガス供給Ｂの位相差０．１０〜０．２０秒として、所定時間、熱ＣＶＤ法を行うことによって、本発明で定めた組成、組織、結晶構造を有するＴｉＡｌＮ層からなる最外層を成膜することができる。
【００２２】
すくい面および切れ刃稜線の最外層表面の面粗さＲａ：
本発明では、前記ＴｉＡｌＮ層からなる最外層を形成した後、例えば、ブラスト処理のような平滑化処理を施すことにより、すくい面の最外層表面の面粗さＲａを０．３０μｍ以下に、また、切れ刃稜線の最外層表面の面粗さＲａを０．２５μｍ以下とする。
これは、すくい面および切れ刃稜線を平滑化することによって、破壊の起点となる、皮膜最表面の柱状粒子間に存在する凹部を除去することと同時に、耐溶着性を向上させ、溶着を起因とするチッピング発生を抑制するためである。
すくい面の最外層表面の面粗さＲａがそれぞれ０．３０μｍを超えるような場合には、耐溶着性の向上効果、および、これによる耐チッピング性の向上効果が少ないことから、平滑化処理による表面粗さＲａは０．３０μｍ以下とする。
また、切れ刃稜線には、切削加工時の高負荷が作用するため、耐溶着性、耐チッピング性とともに最外層表面の平滑性がより一段と必要とされることから、切れ刃稜線の最外層表面の面粗さＲａは０．２５μｍ以下とする。
【００２３】
具体的な平滑化処理としては、例えば、ウエットブラスト処理が好ましく、以下の条件で行うことができる。
ブラスト処理液：砥粒＋水、
砥粒：Ａｌ２Ｏ３粉粒、
砥粒サイズ：    １７０〜５００（メッシュ）、
砥粒濃度：  １５〜６０質量％、
ブラスト圧力：    ０．０８〜０．３０ＭＰａ、
投射時間：    ６〜６０秒、
投射角度：  すくい面の法線に対して３０〜６０度、
上記の条件で、ブラスト処理を施すに際し、特に、ブラスト圧力、投射時間、投射角度を調整することで、すくい面および切れ刃稜線の最外層の表面粗さＲａを調整することができる。
【００２４】
最外層を構成する本発明のＴｉＡｌＮ層は、前記で述べた組成、組織、結晶構造等に加え、以下に述べる結晶構造をさらに有することが好ましい。
最外層を構成するＴｉＡｌＮ層の逃げ面についてＸ線回折を行い、（１１１）面からの回折ピーク強度Ｉ（１１１）、（２００）面からの回折ピーク強度Ｉ（２００）、（２２０）面からの回折ピーク強度Ｉ（２２０）を求めた場合、Ｉ（１１１）が、Ｉ（２００）およびＩ（２２０）に比して大きいことが好ましい。
これは、（１１１）面が稠密面であることから、（１１１）面への配向度が相対的に高いことによって耐摩耗性の向上を図ることができるからである。
また、最外層を構成するＴｉＡｌＮ層のすくい面についてＸ線回折を行い、（１１１）面からの回折ピーク強度Ｉ（１１１）の半価幅２θを求めた場合、半価幅２θが０．２度以上であることが好ましい。
これは、半価幅２θが大きいことによって、ＴｉＡｌＮ結晶粒の歪みにより柱状組織の粒界が強化され、耐チッピング性の向上を図ることができるからである。
なお、Ｘ線回折は、測定条件:Ｃｕ管球、測定範囲（２θ）：３０〜８０度、スキャンステップ：０．０１３度、１ステップ辺り測定時間：０．４８ｓｅｃ／ｓｔｅｐという条件で測定することができる。
【００２５】
下部層：
本発明の硬質被覆層は、前記ＴｉＡｌＮ層だけで十分な効果を発揮するが、Ｔｉの炭化物層、窒化物層、炭窒化物層、炭酸化物層および炭窒酸化物層のうちの１層または２層以上のＴｉ化合物層からなる下部層を、０．１〜２０μｍの合計平均層厚で形成した場合、
工具基体とＴｉＡｌＮ層の密着性が向上することによって、チッピング、欠損、剥離等の異常損傷の発生を抑制することができる。
ただ、下部層の合計平均層厚が０．１μｍ未満では、下部層の効果が十分に発揮されず、一方、２０μｍを超えると結晶粒が粗大化し易くなり、チッピングを発生しやすくなるから、下部層の合計平均層厚は、０．１〜２０μｍとすることが好ましい。
【発明の効果】
【００２６】
本発明の被覆工具は、工具基体の表面に硬質被覆層が形成されている表面被覆切削工具であって、硬質被覆層の最外層はＴｉＡｌＮ層で構成され、該ＴｉＡｌＮ層は、Ａｌの平均含有割合ｘavgが０．７０≦ｘavg≦０．９０であり、また、柱状組織のＮａＣｌ型の面心立方構造を有する結晶粒を主体として構成されているため高硬度を有し、さらに、切れ刃稜線およびすくい面の最外層の表面粗さＲａは、それぞれ、０．２５μｍ以下、０．３０μｍ以下に平滑化されているため、高能率の高速または高送り条件による鋼の切削加工において、すぐれた耐チッピング性と耐摩耗性を発揮する。
【発明を実施するための形態】
【００２７】
つぎに、本発明の被覆工具を実施例により具体的に説明する。
実施例では、工具基体としてＷＣ基超硬合金を用いた場合について説明するが、工具基体としてＴｉＣＮ基サーメットを用いた場合も同様である。
【実施例】
【００２８】
原料粉末として、いずれも１〜３μｍの平均粒径を有するＷＣ粉末およびＣｏ粉末を用意し、これら原料粉末を、ＷＣ−９質量％Ｃｏとなるように配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、ＩＳＯ規格ＳＥＥＮ１２０３ＡＦＳＮのインサート形状をもったＷＣ基超硬合金製の工具基体を製造した。
【００２９】
ついで、前記工具基体の表面に、化学蒸着装置を用い、
（ａ）表１に示される形成条件Ａ〜Ｇ、すなわち、ＮＨ３とＨ２からなるガス群Ａと、ＴｉＣｌ４、ＡｌＣｌ３、Ｎ２、Ｈ２からなるガス群Ｂ、およびおのおのガスの供給方法として、反応ガス組成（ガス群Ａおよびガス群Ｂを合わせた全体に対する容量％）を、ガス群ＡとしてＮＨ３：０．８〜１．６％、Ｈ２：４５〜５５％、ガス群ＢとしてＡｌＣｌ３：０．５  〜０．７％、ＴｉＣｌ４：０．１〜０．３％、Ｎ２：０．０〜１０．０％、Ｈ２：残、反応雰囲気圧力：４．０〜５．０ｋＰａ、反応雰囲気温度：７００〜９００  ℃、供給周期１  〜５秒、１周期当たりのガス供給時間０．１５〜０．２５秒、ガス供給Ａとガス供給Ｂの位相差０．１０〜０．２０秒として、所定時間、熱ＣＶＤ法を行い、ＴｉＡｌＮ層からなる最外層を形成した。
【００３０】
ついで、表２に示される条件で、すくい面に対して３０〜６０度の範囲内の投射角度で、ウエットブラスト処理を施すことにより、すくい面および切れ刃稜線の平滑化処理を施すことにより、表４に示される平均層厚、組成、組織、結晶構造、表面粗さ等を有する本発明被覆工具１〜１３を作製した。
なお、本発明被覆工具１１〜１３については、表３に示される形成条件で、表４に示される下部層を形成した。
【００３１】
また、比較の目的で、前記工具基体の表面に、表１に示す条件でＴｉＡｌＮ層を形成し、その後、表２に示す条件でウエットブラスト処理を施すことにより、表５に示される平均層厚、組成、組織、結晶構造、表面粗さ等を有するＴｉＡｌＮ層からなる最外層を有する比較被覆工具１１〜１３を作製した。
この時に、ＴｉＡｌＮ層の成膜工程中に工具基体表面における反応ガス組成が時間的に変化しない様にＴｉＡｌＮ層を形成した（表１参照）。
なお、本発明被覆工具１１〜１３と同様に、比較被覆工具１１〜１３については、表３に示される形成条件で、表５に示される下部層を形成した。  
【００３２】
本発明被覆工具１〜１３、比較被覆工具１〜１３について、走査型電子顕微鏡（倍率５０００倍）を用いて、工具基体に垂直な方向の各構成層の断面の観察視野内の５点の層厚を測って平均して平均層厚を求めたところ、いずれも表４および表５に示される目標層厚と実質的に同じ平均層厚を示した。  
【００３３】
また、本発明被覆工具１〜１３、比較被覆工具１〜１３のＴｉＡｌＮ層のＡｌの平均含有割合ｘavgについては、電子線マイクロアナライザ（Ｅｌｅｃｔｒｏｎ−Ｐｒｏｂｅ−Ｍｉｃｒｏ−Ａｎａｌｙｓｅｒ：ＥＰＭＡ）を用い、表面を研磨した試料において、電子線を試料表面側から照射し、得られた特性Ｘ線の解析結果の１０点平均からＡｌの平均含有割合ｘavgを求めた。
【００３４】
また、ＴｉＡｌＮ層の結晶構造については、Ｘ線回折装置を用い、Ｃｕ−Ｋα線を線源として測定範囲（２θ）：３０〜８０度、スキャンステップ：０．０１３度、１ステップ辺り測定時間：０．４８ｓｅｃ／ｓｔｅｐという条件でＸ線回折を行った場合、ＪＣＰＤＳ００−０３８−１４２０立方晶ＴｉＮとＪＣＰＤＳ００−０４６−１２００立方晶ＡｌＮ、各々に示される同一結晶面の回折角度の間（例えば、３６．６６〜３８．５３°、４３．５９〜４４．７７°、６１．８１〜６５．１８°）に回折ピークが現れることを確認することによって調査した。
また、電子線後方散乱回折装置を用いて、ＴｉとＡｌの複合窒化物層からなる硬質被覆層の工具基体に垂直な方向の断面を研磨面とした状態で、電界放出型走査電子顕微鏡の鏡筒内にセットし、前記研磨面に７０度の入射角度で１５ｋＶの加速電圧の電子線を１ｎＡの照射電流で、前記断面研磨面の測定範囲内に存在する結晶粒個々に照射し、工具基体と水平方向に長さ５０μｍ、法線方向に該複合窒化物層の膜厚未満に亘り硬質被覆層について０．０１μｍ／ｓｔｅｐの間隔で、電子線後方散乱回折像を測定し、個々の結晶粒の結晶構造を解析することでＮａＣｌ型の面心立方構造を有する結晶粒からなる柱状組織の粒界部に存在する微粒結晶粒が六方晶構造であることを同定し、立方晶構造と六方晶構造に属する全ピクセル数に占める六方晶構造に属するピクセル数の割合を求めることで、その六方晶構造の占める面積割合を求めた。
【００３５】
また、本発明被覆工具１〜１３、比較被覆工具１〜１３の切れ刃稜線およびすくい面のＴｉＡｌＮ層の表面の表面粗さＲａを、ＪＩＳ  Ｂ０６０１’０１に準拠し、カットオフ値：０．０８ｍｍ、基準長さ：０．８ｍｍ、走査速度：０．１ｍｍ／秒にて触針式表面粗さ測定器を用いて測定した。
【００３６】
また、ＴｉＡｌＮ層の平均粒子幅については、走査型電子顕微鏡を用いＴｉＡｌＮ層の最表面の観察を行い、ＴｉＡｌＮ層の最表面に沿って少なくとも１００μｍの長さの線分を描き、その線分長を、該線分と交差する結晶粒界の数で除した値を平均粒子幅として求めた。
ＴｉＡｌＮ層の柱状組織の平均アスペクト比については、走査型電子顕微鏡を用い、幅１００μｍ、高さがＴｉＡｌＮ層全体を含む範囲でＴｉＡｌＮ層の縦断面観察を行い、各結晶粒について、工具基体表面と垂直方向に測定した粒子径の最も長い長さを長軸とし、該長軸の長さおよび前記長軸と直交する方向の最大長さを求め、長軸の長さを長軸と直交する方向の最大長さで除することにより、各結晶粒のアスペクト比を算出し、算出値の平均から平均アスペクト比を求めた。
【００３７】
さらに、前記Ｘ線回折装置を用い、逃げ面のＴｉＡｌＮ層の（１１１）面、（２００）面、（２２０）面について、それぞれの回折強度Ｉ（１１１）、Ｉ（２００）、Ｉ（２２０）を測定し、Ｉ（１１１）が最大ピーク強度であるか否かを確認した。
また、すくい面のＴｉＡｌＮ層の（１１１）面の回折強度Ｉ（１１１）の半価幅を求めた。
【００３８】
表４および表５に、これらの測定結果を示す。
【００３９】
【表１】
2017154239.tif 000002
【００４０】
【表２】
2017154239.tif 000003
【００４１】
【表３】
2017154239.tif 000004
【００４２】
【表４】
2017154239.tif 000005
【００４３】
【表５】
2017154239.tif 000006
【００４４】
つぎに、前記各種の被覆工具をいずれもカッタ径１２５ｍｍの工具鋼製カッタ先端部に固定治具にてクランプした状態で、本発明被覆工具１〜１３、比較被覆工具１〜１３について、以下に示す、高速断続切削の一種である合金鋼の乾式高速高送り正面フライス、センターカット切削加工試験を実施し、切刃の逃げ面摩耗幅を測定するとともに、溶着の発生の有無等を観察した。
表６に、その結果を示す。
【００４５】
切削試験：乾式高速正面フライス、センターカット切削加工、
被削材：ＪＩＳ・ＳＣＭ４４０幅１００ｍｍ、長さ４００ｍｍのブロック材、                              
回転速度：９６８ｍｉｎ−１、
切削速度：３８０ｍ／ｍｉｎ、
切り込み：１．０ｍｍ、
一刃送り量：０．４ｍｍ／刃、
切削時間：５分、
なお、通常の切削速度は、２２０ｍ／ｍｉｎ、また、一刃送り量は０．２ｍｍ／刃である。
【００４６】
【表６】
2017154239.tif 000007
【００４７】
表６に示される結果から、本発明被覆工具は、硬質被覆層の最外層を構成するＴｉＡｌＮ層が、高硬度を有し、かつ、切れ刃稜線およびすくい面の最外層の表面が平滑化されているため、高能率の高速または高送り条件による鋼の切削加工において、すぐれた耐チッピング性と耐摩耗性を発揮する。
【００４８】
これに対して、比較例被覆工具は、硬質被覆層を構成するＴｉＡｌＮ層のＡｌの平均含有割合ｘavgが０．７０≦ｘavg≦０．９０の範囲外であり、あるいは、柱状組織のＮａＣｌ型の面心立方構造を有する結晶粒主体で構成されておらず、あるいは、切れ刃稜線、すくい面の最外層の表面粗さＲａが、それぞれ０．２５μｍあるいは０．３０μｍを超えるため、摩耗の進展、溶着の発生、チッピングの発生等によって短時間で寿命にいたることが明らかである。
【産業上の利用可能性】
【００４９】
前述のように、本発明の被覆工具は、高能率の高速または高送り条件による鋼の切削加工ばかりでなく、各種の被削材の被覆工具として用いることができ、しかも、長期の使用に亘ってすぐれた耐溶着性、耐チッピング性、耐摩耗性を発揮するものであるから、切削装置の高性能化並びに切削加工の省力化および省エネ化、さらに低コスト化に十分満足に対応できるものである。